(57)【要約】【課題】本発明は、良好な音響性能を有し、良好な色味再現性、透明性及び光散乱性を有し、スクリーン機能に優れるガラス板構成体を提供することを目的とする。【解決手段】本発明は、第１ガラス板１１と、第２ガラス板１２と、前記第１ガラス板及び前記第２ガラス板の間に挟まれた液体層１６と、を備えたガラス板構成体１０であって、前記ガラス板構成体の２５℃における損失係数が１×１０−２以上であり、２５℃における板厚方向の縦波音速値が５．０×１０３ｍ／ｓ以上であり、前記液体層の２５℃における粘性係数が１×１０−４〜１×１０３Ｐａ・ｓであり、２５℃における表面張力が１５〜８０ｍＮ／ｍであり、前記液体層は、粒子を含み、前記粒子の平均粒子径が０．３〜１μｍである、ガラス板構成体に関する。【選択図】図１
2018168057.tif 000002
【特許請求の範囲】
【請求項１】
第１ガラス板と、第２ガラス板と、前記第１ガラス板及び前記第２ガラス板の間に挟まれた液体層と、を備えたガラス板構成体であって、
前記ガラス板構成体の２５℃における損失係数が１×１０−２以上であり、２５℃における板厚方向の縦波音速値が５．０×１０３ｍ／ｓ以上であり、
前記液体層の２５℃における粘性係数が１×１０−４〜１×１０３Ｐａ・ｓであり、２５℃における表面張力が１５〜８０ｍＮ／ｍであり、
前記液体層は、粒子を含み、
前記粒子の平均粒子径が０．３〜１μｍである、ガラス板構成体。
【請求項２】
前記液体層は、さらに媒体を含み、前記媒体の屈折率と前記粒子の屈折率との差が０．１５以上である、請求項１に記載のガラス板構成体。
【請求項３】
前記粒子の体積割合が、前記液体層を１００とした場合に０．１〜５体積％である、請求項１又は２に記載のガラス板構成体。
【請求項４】
前記粒子が、異方性形状を有する粒子である、請求項１〜３のいずれか１項に記載のガラス板構成体。
【請求項５】
前記粒子が、中空粒子及び多孔性粒子並びにこれらの混合物からなる群より選ばれた粒子である、請求項１〜４のいずれか１項に記載のガラス板構成体。
【請求項６】
前記液体層は、さらに光吸収性材料を含む、請求項１〜５のいずれか１項に記載のガラス板構成体。
【請求項７】
前記第１ガラス板及び前記第２ガラス板の少なくとも一方の表面が、凹凸構造を有する、請求項１〜６のいずれか１項に記載のガラス板構成体。
【請求項８】
請求項１〜７のいずれか１項に記載のガラス板構成体と、振動子と、を有する振動板。
【請求項９】
請求項１〜７のいずれか１項に記載のガラス板構成体を有する、映像投影構造体。
【請求項１０】
請求項８に記載の振動板を用いた映像投影構造体。
【発明の詳細な説明】
【技術分野】
【０００１】
本発明は、ガラス板構成体及びそれを用いた振動板並びに映像投影構造体に関する。 
【背景技術】
【０００２】
一般的に、スピーカー又はマイクロフォン用の振動板としてコーン紙や樹脂が用いられている。これらの材料は損失係数が大きく、共振振動が生じにくいことから、可聴域における音の再現性能が良いとされている。
【０００３】
しかし、これらは何れも材料における音速値が低いため、高周波で励振した際に、音波周波数に材料の振動が追従しにくく、分割振動が発生しやすい。そのため特に高周波数領域において所望の音圧が出にくい。 
【０００４】
近年、特にハイレゾ音源等で再生が求められる帯域は２０ｋＨｚ以上の高周波数領域であり、ヒトの耳では聞こえにくい帯域とされるものの、臨場感が強く感じられるなど、より感情に迫るものがあることから、該帯域の音波振動を忠実に再現できることが望ましい。
【０００５】
そこで、コーン紙や樹脂に代えて、金属、セラミックス又はガラス等の、材料に伝播する音速が速い素材を用いることが検討されている（例えば、非特許文献１）。しかしながら、一般的にこれら素材はいずれも損失係数が紙と比べて１／１０〜１／１００程度と小さいことから、意図しない残響音が残りやすい。さらには、部材の固有振動数で励振した際に共振モードが発生することによる著しい音色の劣化が発生し得る。
【先行技術文献】
【非特許文献】
【０００６】
【非特許文献１】Olivier Mal et. al.,“A Novel Glass Laminated Structure for Flat Panel Loudspeakers”AES Convention 124,7343.
【発明の概要】
【発明が解決しようとする課題】
【０００７】
ここで、本発明者らは、ガラスがスピーカーとして再現性良く音を発するとともに、ガラスの透明性を利用した映像表示機能と高いレベルで融合したものが存在すれば、広告宣伝効果等が飛躍的に高まるものと考えたが、そのようなものは存在しない。
【０００８】
したがって、本発明は、良好な音響性能を有し、良好な色味再現性、透明性及び光散乱性を有し、スクリーン機能に優れるガラス板構成体、それを用いた振動板並びに映像投影構造体を提供することを目的とする。
【課題を解決するための手段】
【０００９】
本発明者は鋭意研究を重ねた結果、所定のガラス板構成体とすることにより上記課題を解決できることを見出し、本発明を完成するに至った。
【００１０】
すなわち、本発明は以下のとおりである。 
＜１＞第１ガラス板と、第２ガラス板と、前記第１ガラス板及び前記第２ガラス板の間に挟まれた液体層と、を備えたガラス板構成体であって、
前記ガラス板構成体の２５℃における損失係数が１×１０−２以上であり、２５℃における板厚方向の縦波音速値が５．０×１０３ｍ／ｓ以上であり、
前記液体層の２５℃における粘性係数が１×１０−４〜１×１０３Ｐａ・ｓであり、２５℃における表面張力が１５〜８０ｍＮ／ｍであり、
前記液体層は、粒子を含み、
前記粒子の平均粒子径が０．３〜１μｍである、ガラス板構成体。
＜２＞前記液体層は、さらに媒体を含み、前記媒体の屈折率と前記粒子の屈折率との差が０．１５以上である、前記＜１＞に記載のガラス板構成体。
＜３＞前記粒子の体積割合が、前記液体層を１００とした場合に０．１〜５体積％である、前記＜１＞又は＜２＞に記載のガラス板構成体。
＜４＞前記粒子が、異方性形状を有する粒子である、前記＜１＞〜＜３＞のいずれかに記載のガラス板構成体。
＜５＞前記粒子が、中空粒子及び多孔性粒子並びにこれらの混合物からなる群より選ばれた粒子である、前記＜１＞〜＜４＞のいずれかに記載のガラス板構成体。
＜６＞前記液体層は、さらに光吸収性材料を含む、前記＜１＞〜＜５＞のいずれかに記載のガラス板構成体。
＜７＞前記第１ガラス板及び前記第２ガラス板の少なくとも一方の表面が、凹凸構造を有する、前記＜１＞〜＜６＞のいずれかに記載のガラス板構成体。
＜８＞前記＜１＞〜＜７＞のいずれかに記載のガラス板構成体と、振動子と、を有する振動板。
＜９＞前記＜１＞〜＜７＞のいずれかに記載のガラス板構成体を有する、映像投影構造体。
＜１０＞前記＜８＞に記載の振動板を用いた映像投影構造体。
【発明の効果】
【００１１】
本発明のガラス板構成体は、第１ガラス板と、第２ガラス板と、前記第１ガラス板及び前記第２ガラス板の間に挟まれた液体層と、を備え、該ガラス板構成体の損失係数及び縦波音速値並びに液体層の粘性係数及び表面張力を特定範囲に定め、かつ前記液体層に特定の平均粒子径を有する粒子を含有させているので、良好な音響性能を有し、良好な色味再現性、透明性及び光散乱性を有し、スクリーン機能に優れるガラス板構成体、それを用いた振動板並びに映像投影構造体を提供することができる。
【図面の簡単な説明】
【００１２】
【図１】図１は、本発明のガラス板構成体の一例を示す断面図である。
【図２】図２は、本発明のガラス板構成体の他の例を示す断面図である。
【図３】図３（ａ）は、本発明のガラス板構成体の一例の平面図であり、図３（ｂ）は、図３（ａ）におけるＡ−Ａ’線断面図である。
【図４】図４は、本発明のガラス板構成体の他の例を示す断面図である。
【発明を実施するための形態】
【００１３】
以下、本発明を実施するための形態に基づいて、本発明の詳細及びその他の特徴について説明する。なお、以下の図面において、同一又は対応する部材又は部品には、同一又は対応する符号を付すことにより、重複する説明を省略する。また、図面は、特に指定しない限り、部材又は部品間の相対比を示すことを目的としない。よって、具体的な寸法は、以下の限定的でない実施形態に照らし、適宜選択可能である。 
【００１４】
また本明細書において数値範囲を示す「〜」とは、その前後に記載された数値を下限値及び上限値として含む意味で使用される。
【００１５】
＜ガラス板構成体＞
本発明に係るガラス板構成体は、第１ガラス板と、第２ガラス板と、前記第１ガラス板及び前記第２ガラス板の間に挟まれた液体層と、を備え、２５℃における損失係数が１×１０−２以上であり、２５℃における板厚方向の縦波音速値が５．０×１０３ｍ／ｓ以上であることを特徴の一つとする。なお、損失係数が大きいとは振動減衰能が大きいことを意味する。
【００１６】
損失係数とは、半値幅法により算出したものを用いる。材料の共振周波数ｆ、振幅ｈであるピーク値から−３ｄＢ下がった点（すなわち、最大振幅−３［ｄＢ］における点）の周波数幅をＷとしたときに、｛Ｗ／ｆ｝で表される値を損失係数と定義する。共振を抑えるには、損失係数を大きくすればよく、すなわち、振幅ｈに対し相対的に周波数幅Ｗは大きくなり、ピークがブロードとなることを意味する。
【００１７】
損失係数は材料等の固有の値であり、例えば、ガラス板単体の場合にはその組成や相対密度等によって異なる。なお、損失係数は共振法などの動的弾性率試験法により測定することができる。
【００１８】
縦波音速値とは、振動板中で縦波が伝搬する速度をいう。縦波音速値及びヤング率は、日本工業規格（ＪＩＳ−Ｒ１６０２−１９９５）に記載された超音波パルス法により測定することができる。
【００１９】
本発明に係るガラス板構成体において、高い損失係数及び高い縦波音速値を得るための具体的な構成として、第１ガラス板及び第２ガラス板の２枚のガラス板を含み、その一対のガラス板の間には、所定の液体層が含まれる。
【００２０】
（液体層）
本発明に係るガラス板構成体は、第１ガラス板及び第２ガラス板の間に液体からなる層（液体層）を設けることで、高い損失係数を実現することができる。中でも、液体層の粘性や表面張力を好適な範囲にすることで、より損失係数を高くすることができる。これは、粘着層を介して第１ガラス板及び第２ガラス板を設ける場合とは異なり、この一対のガラス板が固着せず、各々のガラス板としての振動特性を持ち続けることに起因するものと考えられる。
【００２１】
また、液体層が粒子を含み、かつ該粒子の平均粒子径が０．３〜１μｍであることによって、ガラス板構成体に色味再現性、透明性及び光散乱性等の優れたスクリーン機能を付与することができる。
【００２２】
液体層は２５℃における粘性係数が１×１０−４〜１×１０３Ｐａ・ｓである。液体層の２５℃における粘性係数は１×１０−３Ｐａ・ｓ以上がより好ましく、１×１０−２Ｐａ・ｓ以上がさらに好ましい。また、１×１０２Ｐａ・ｓ以下がより好ましく、１×１０Ｐａ・ｓ以下がさらに好ましい。
【００２３】
液体層の粘性が低すぎると振動を伝達しにくくなり、高すぎると液体層の両側に位置する第１ガラス板及び第２ガラス板同士が固着して一枚のガラス板としての振動挙動を示すようになることから、共振振動が減衰されにくくなる。液体層の粘性係数は回転粘度計などにより測定することができる。
【００２４】
液体層の２５℃における表面張力は１５〜８０ｍＮ／ｍである。液体層の２５℃における表面張力は２０ｍＮ／ｍ以上が好ましく、３０ｍＮ／ｍ以上がより好ましい。また、７５ｍＮ／ｍ以下が好ましく、７３ｍＮ／ｍ以下がより好ましい。
【００２５】
液体層の表面張力が低すぎるとガラス板間の密着力が低下し、振動を伝達しにくくなる。液体層の表面張力が高すぎると、液体層の両側に位置する第１ガラス板及び第２ガラス板同士が固着しやすくなり、一枚のガラス板としての振動挙動を示すようになることから、共振振動が減衰されにくくなる。液体層の表面張力はリング法などにより測定することができる。
【００２６】
液体層に用いられる粒子としては、前方光散乱性のような光散乱性を向上してスクリーン機能を高めるという観点から、板状やロッド状等の異方性形状を有する粒子が好ましい。異方性形状の粒子が、全粒子の５０体積％以上を占めることが好ましく、６５体積％以上を占めることがより好ましく、８０％体積以上を占めることがさらに好ましい。板状粒子のアスペクト比は５以上５０００以下が好ましく、１０以上１０００以下であることがより好ましい。
【００２７】
また、光散乱性と透明性を両立するという観点からは、液体層に用いられる粒子は中空粒子および多孔性粒子並びにこれらの混合物から選ばれることがさらに好ましい。中空粒子および多孔性粒子並びにこれらの混合物から選ばれる粒子が、全粒子の５０体積％以上を占めることが好ましく、６５体積％以上を占めることがより好ましく、８０体積％以上を占めることがさらに好ましい。
【００２８】
中空粒子としては、本発明の効果を損ねない限り特に制限されないが、例えば、シリカ、アルミナ、チタニア及びジルコニア等の金属酸化物又はガラス等からなる無機中空粒子；スチレン系樹脂及びアクリル系樹脂等の有機中空粒子；無機物と有機物のハイブリッド材料による中空粒子等が挙げられる。
【００２９】
多孔性粒子としては、本発明の効果を損ねない限り特に制限されないが、例えば、シリカ、アルミナ、チタニア及びジルコニア等の金属酸化物、ガラス等からなる無機多孔性粒子並びにスチレン系樹脂及びアクリル系樹脂等の有機多孔性粒子等が挙げられる。
【００３０】
中空粒子及び多孔性粒子は、必要に応じて混合して用いることもできる。
【００３１】
液体層に用いられる粒子は、平均粒子径が０．３〜１μｍである。本発明における平均粒子径は、粒子が単分散している場合は一次粒子径、粒子の凝集体が分散している場合は二次凝集粒子径を意味する。平均粒子径が０．３μｍ以上であることにより、色味再現性及び光散乱性が向上し、また、１μｍ以下であることにより粒子の分散安定性が向上する。
【００３２】
液体層に用いられる粒子は、平均粒子径が０．４μｍ以上であることが好ましく、０．８μｍ以上がより好ましい。また、０．９μｍ以下であることが好ましく、０．８μｍ以下がより好ましい。なお、平均粒子径は、走査型電子顕微鏡で観察し、ランダムに選択された粒子１００個の長径の合計を個数で除して平均値を求めることにより測定される。
【００３３】
液体層に用いられる粒子の体積割合は、液体層を１００とした場合、０．１〜５体積％であることが好ましい。該体積割合を０．１体積％以上とすることにより、光散乱性が向上し、本発明の効果を良好に奏することができる。なお、５体積％以下とすることにより、分散安定性が良好となるため好ましい。また、上記体積割合の範囲内であれば、ガラス板構成の音響性能には悪影響を及ぼさない。
【００３４】
前記体積割合は、０．３体積％以上がより好ましく、０．５体積％以上がさらに好ましい。また、４体積％以下がより好ましく、３体積％以下がさらに好ましい。
【００３５】
本発明における液体層は、さらに媒体を含むことができる。媒体としては、具体的には例えば、水、オイル、有機溶剤、液状ポリマー及びイオン性液体並びにそれらの混合物等が挙げられる。
【００３６】
より具体的には例えば、プロピレングリコール、ジプロピレングリコール、トリプロピレングリコール、ストレートシリコーンオイル（例えば、ジメチルシリコーンオイル、メチルフェニルシリコーンオイル及びメチルハイドロジェンシリコーンオイル）、変性シリコーンオイル、アクリル酸系ポリマー、液状ポリブタジエン、グリセリンペースト、フッ素系溶剤、フッ素系樹脂、アセトン、エタノール、キシレン、トルエン、水及び鉱物油並びにそれらの混合物等が挙げられる。
【００３７】
中でも、水、プロピレングリコール、ジメチルシリコーンオイル、メチルフェニルシリコーンオイル、メチルハイドロジェンシリコーンオイル及び変性シリコーンオイルからなる群より選ばれる少なくとも１種を含むことが好ましく、水、プロピレングリコール又はシリコーンオイルを主成分とすることがより好ましい。
【００３８】
液体層における媒体の体積割合は、液体層を１００とした場合、９５体積％以上であることが好ましく、９７体積％以上がより好ましい。また、９９．９体積％以下であることが好ましく、９９．７体積％以下がより好ましい。
【００３９】
なお、本発明では前記媒体の屈折率と前記粒子の屈折率との差（絶対値）が０．１５以上であることが好ましく、より好ましくは０．５以上であり、さらに好ましくは０．７以上であり、また、２以下であることが好ましく、より好ましくは１．５以下であり、さらに好ましくは１．２以下である。このような屈折率差を設けることで、例えば本発明のガラス板構成体を透過型スクリーンとして用いたときにＯＦＦ時の透明性を高めることができる。
【００４０】
なお、ＯＮ時に映像クリア性を高めたい場合、前記媒体の屈折率と前記粒子の屈折率との差（絶対値）は０．７以上であることが好ましく、より好ましくは０．８以上であり、さらに好ましくは１以上である。また映像クリア性が高まるとは、具体的には光散乱性の特性が高まることに基づいている。
【００４１】
特に本発明では、液体層に用いられる粒子として中空粒子又は多孔性粒子を用いた場合、これら粒子の孔部に媒体が滲入し、平均粒子径に基づく光散乱性を維持しつつ両者の屈折率差が小さくなり、前記のＯＦＦ時の透明性及びＯＮ時の映像クリア性を両立することができる。
【００４２】
本発明における液体層は、さらに光吸収性材料を含むことができる。光吸収性材料を含有させることにより、外光が不要な部位から放出され、映像や背景のコントラストを低下させる現象を抑制し、良好な視認性を維持することができる。
【００４３】
光吸収性材料としては、例えば、無機の着色材料としてカーボン系の素材（例えば、カーボンブラック、ナノダイヤモンド、フラーレン、カーボンナノチューブ、カーボンナノホーン及びグラフェン等）、チタンブラック、黒色シリカ及び主として銀を含む微粒子材料（例えば、銀の窒化物、硫化物及び酸化物）等が挙げられる。また、例えば、有機の着色材料として、有機顔料及び有機染料等が挙げられる。
【００４４】
光吸収性材料の２種以上を混合して、色味を調整してもよい。耐久性の観点から、無機の着色材料又は有機顔料を光吸収性材料として用いるとよい。無機の着色材料及び有機の着色材料は通常粒子である。
【００４５】
光吸収性材料の体積割合は、液体層の体積を１００とした場合、コントラストを向上する観点から、０．０１体積％以上であることが好ましく、０．０５体積％以上がより好ましく、また、１０体積％以下であることが好ましく、５体積％以下がより好ましい。
【００４６】
液体層は、蒸気圧が高すぎると液体層が蒸発してガラス板構成体としての機能を果たさなくなるおそれがある。そのため、液体層は、２５℃、１ａｔｍにおける蒸気圧が１×１０４Ｐａ以下であることが好ましく、５×１０３Ｐａ以下がより好ましく、１×１０３Ｐａ以下がさらに好ましい。下限は特に限定されないが、通常１×１０２Ｐａ以上である。また、蒸気圧が高い場合には、液体層が蒸発しないようにシール等を施してもよいが、このとき、シール材によりガラス板構成体の振動を妨げないようにする必要がある。
【００４７】
液体層の厚さが薄いほど、高剛性の維持及び振動伝達の点から好ましい。具体的には、前記第１ガラス板及び第２ガラス板の合計の厚さが１ｍｍ以下の場合は、前記液体層の厚さは、前記第１ガラス板及び第２ガラス板の合計の厚さの１／１０以下が好ましく、１／２０以下がより好ましく、１／３０以下がさらに好ましく、１／５０以下がよりさらに好ましく、１／７０以下がことさらに好ましく、１／１００以下が特に好ましい。
【００４８】
また前記第１ガラス板及び第２ガラス板の合計の厚さが１ｍｍ超の場合は、前記液体層の厚さは、１００μｍ以下が好ましく、５０μｍ以下がより好ましく、３０μｍ以下がさらに好ましく、２０μｍ以下がよりさらに好ましく、１５μｍ以下がことさらに好ましく、１０μｍ以下が特に好ましい。液体層の厚さの下限は、製膜性及び耐久性の点から０．０１μｍ以上が好ましい。
【００４９】
液体層は化学的に安定であり、液体層と液体層の両側に位置する第１ガラス板及び第２ガラス板が、反応しないことが好ましい。化学的に安定とは、例えば、光照射により変質（劣化）が少ないものであったり、少なくとも−２０〜７０℃の温度領域で凝固、気化、分解、変色又はガラスとの化学反応等が生じないものを意味する。
【００５０】
また、意匠性・機能性付与の観点から、液体層に蛍光材料を含んでもよい。これにより、ガラス板構成体に光の吸収及び発光といった光学的機能を付与することができる。
【００５１】
（ガラス板）
図１に示すように、本発明に係るガラス板構成体（符号“１０”）は、第１ガラス板（符号“１１”）と、第２ガラス板（符号“１２”）と、第１ガラス板１１及び前記第２ガラス板１２の間に挟まれた液体層（符号“１６”）と、を備える。一方のガラス板を第１ガラス板（符号“１１”）、他方を第２ガラス板（符号“１２”）とすると、第１ガラス板が共振した場合に、液体層の存在により、第２ガラス板が共振しない、又は、第２ガラス板の共振の揺れを減衰することができることから、ガラス板構成体は、ガラス板単独の場合と比べて損失係数を高くすることができる。
【００５２】
前記第１ガラス板と他方の第２ガラス板の共振周波数のピークトップの値は異なることが好ましく、共振周波数の範囲が重なっていないものがより好ましい。ただし、第１ガラス板及び第２ガラス板の共振周波数の範囲が重複していたり、ピークトップの値が同じであっても、液体層の存在によって、一方のガラス板が共振しても、他方のガラス板の振動が同期しないことで、ある程度共振が相殺されることから、ガラス板単独の場合に比べて高い損失係数を得ることができる。
【００５３】
第１ガラス板、第２ガラス板の厚さはいずれも薄いほど、ガラス板同士が液体層を介して密着しやすく、また、ガラス板を少ないエネルギーで振動させることができる。そのため、スピーカー等の振動板用途の場合には、ガラス板の厚さは薄いほど好ましい。
【００５４】
具体的には、第１ガラス板、第２ガラス板の板厚がそれぞれ１５ｍｍ以下が好ましく、１０ｍｍ以下がより好ましく、５ｍｍ以下がさらに好ましく、３ｍｍ以下がさらにより好ましく、１．５ｍｍ以下が特に好ましく、０．８ｍｍ以下が特により好ましい。一方、薄すぎるとガラス板の表面欠陥の影響が顕著になりやすく割れが生じやすくなったり、強化処理しにくくなることから、０．０１ｍｍ以上が好ましく、０．０５ｍｍ以上がより好ましい。
【００５５】
また、サウンドスクリーン等の映像投影構造体用途の場合には、ガラス表面と液体層表面の反射による二重像を防ぎ、かつ筐体を保持するという理由から、第１ガラス板、第２ガラス板の板厚はそれぞれ０．１ｍｍ以上であることが好ましく、０．３ｍｍ以上がより好ましく、０．５ｍｍ以上がさらに好ましい。また、５ｍｍ以下であることが好ましく、３ｍｍ以下がより好ましく、１．５ｍｍ以下がさらに好ましい。
【００５６】
第１ガラス板及び第２ガラス板の少なくともいずれか一方のガラス板は、損失係数が大きい方が、ガラス板構成体としての振動減衰も大きくなり、振動板用途として好ましい。具体的には、ガラス板の２５℃における損失係数は１×１０−４以上が好ましく、３×１０−４以上がより好ましく、５×１０−４以上がさらに好ましい。上限は特に限定されないが、生産性や製造コストの観点から、通常５×１０−３以下である。
【００５７】
また、第１ガラス板及び第２ガラス板の両方が、前記損失係数を有することがより好ましい。なお、ガラス板の損失係数は、ガラス板構成体における損失係数と同様の方法で測定することができる。
【００５８】
また、第１ガラス板及び第２ガラス板の少なくともいずれか一方のガラス板は、映像投影構造体用途の場合において、２５℃における損失係数が１×１０−４以上が好ましく、３×１０−４以上がより好ましく、５×１０−４以上が特に好ましい。上限は特に限定されないが、通常１×１０−３以下である。
【００５９】
第１ガラス板及び第２ガラス板の少なくともいずれか一方のガラス板は、板厚方向の縦波音速値が高い方が高周波領域の音の再現性が向上することから、振動板用途として好ましい。
【００６０】
具体的には、ガラス板の板厚方向の縦波音速値が５．０×１０３ｍ／ｓ以上が好ましく、５．７×１０３ｍ／ｓ以上がより好ましく、６．０×１０３ｍ／ｓ以上がさらに好ましい。上限は特に限定されないが、ガラス板の生産性や原料コストの観点から、通常７．０×１０３ｍ／ｓ以下である。
【００６１】
また、第１ガラス板及び第２ガラス板の両方が、前記音速値を満たすことがより好ましい。なお、ガラス板の音速値は、ガラス板構成体における縦波音速値と同様の方法で測定することができる。
【００６２】
また、第１ガラス板及び第２ガラス板の少なくともいずれか一方のガラス板は、映像投影構造体用途の場合において、板厚方向の縦波音速値が５．０×１０３ｍ／ｓ以上が好ましく、５．７×１０３ｍ／ｓ以上がより好ましく、６．０×１０３ｍ／ｓ以上が特に好ましい。上限は特に限定されないが、通常７．０×１０３ｍ／ｓ以下である。
【００６３】
第１ガラス板及び第２ガラス板の組成は特に限定されないが、例えば下記範囲であることが好ましい。
酸化物基準で、ＳｉＯ２：４０〜８０質量％、Ａｌ２Ｏ３：０〜３５質量％、Ｂ２Ｏ３：０〜１５質量％、ＭｇＯ：０〜２０質量％、ＣａＯ：０〜２０質量％、ＳｒＯ：０〜２０質量％、ＢａＯ：０〜２０質量％、Ｌｉ２Ｏ：０〜２０質量％、Ｎａ２Ｏ：０〜２５質量％、Ｋ２Ｏ：０〜２０質量％、ＴｉＯ２：０〜１０質量％、かつ、ＺｒＯ２：０〜１０質量％。但し上記組成がガラス全体の９５質量％以上を占める。
【００６４】
また、第１ガラス板及び／又は第２ガラス板は、液体層と接する面が凹凸構造を有していることが好ましい。特に、観察者からみて奥側のガラス板において、液体層と接する面が凹凸構造を有していることが好ましい。この形態によれば、前方光散乱性のような光散乱性をさらに高めることができる。凹凸構造の形成方法は公知の手段に基づき、当業者であれば適宜実施することができる。
【００６５】
凹凸構造を有するガラス板表面の算術平均粗さＲａ（ＪＩＳ  Ｂ  ０６０１：２０１３に基づき測定）は、０．３μｍ以上が好ましく、０．５μｍ以上がより好ましく、１μｍ以上がさらに好ましい。また、１０μｍ以下が好ましく、５μｍ以下がより好ましく、３μｍ以下がさらに好ましい。
【００６６】
（ガラス板構成体）
ガラス板構成体における損失係数が大きいほど振動減衰が大きくなることから好ましく、本発明に係るガラス板構成体の２５℃における損失係数は１×１０−２以上であり、好ましくは２×１０−２以上、より好ましくは５×１０−２以上である。上限は特に限定されないが、通常１以下である。
【００６７】
また、ガラス板構成体の板厚方向の縦波音速値は、音速が速いほど振動板とした際に高周波音の再現性が向上することから、好ましくは５．０×１０３ｍ／ｓ以上であり、より好ましくは５．７×１０３ｍ／ｓ以上、さらにより好ましくは６．０×１０３ｍ／ｓ以上である。上限は特に限定されないが、通常７．０×１０３ｍ／ｓ以下である。
【００６８】
ガラス板構成体の透過率を高めるために、第１ガラス板及び第２ガラス板の屈折率の差は０．２以下が好ましく、０．１以下がより好ましく、０．０１以下であることがさらにより好ましい。下限は特に限定されないが、通常０．０００１以上である。
【００６９】
ガラス板構成体を構成するガラス板は２枚以上であればよいが、３枚以上のガラス板を用いてもよい（図２）。２枚の場合は第１ガラス板及び第２ガラス板が、３枚以上の場合は例えば第１ガラス板、第２ガラス板及びガラス板Ｃ（符号“１３”）が、すべて異なる組成のガラス板を用いてもよく、すべて同じ組成のガラス板を用いてもよく、同じ組成のガラス板と異なる組成のガラス板とを組み合わせて用いてもよい。
【００７０】
中でも、異なる組成からなる２種類以上のガラス板を用いることが振動減衰性の点から好ましく用いられる。ガラス板の質量や厚さについても同様に、すべて異なっても、すべて同一でも、一部が異なっていてもよい。中でも、構成するガラス板の質量が全て同一であることが振動減衰性の点から好ましく用いられる。
【００７１】
ガラス板構成体の少なくとも一方の最表面に本発明の効果を損なわない範囲でコーティングやフィルムを形成してもよい。
【００７２】
ガラス板構成体の形状は、用途によって適宜設計することができ、平面板状であっても曲面形状でもよい。低周波数帯域の出力音圧レベルを上げるため、ガラス板構成体にエンクロージャー又はバッフル板を付与した構造とすることも出来る。エンクロージャー又はバッフル板の材質は特に限定されないが、本発明のガラス板構成体を用いることが好ましい。
【００７３】
ガラス板構成体の少なくとも一方の最表面に本発明の効果を損なわない範囲で、フレーム（枠）（符号“３０”）を設けてもよい（図３）。フレームは、ガラス板構成体の剛性を向上させたい場合、あるいは曲面形状を保持したい場合等に有用である。
【００７４】
用いるフレームの重量は、ガラス板の重量の２０％以下であることが好ましく、１０％以下であることがより好ましい。なお、ガラス板構成体とフレームとの間にはシール材（符号“３１”）を有することもでき、液体層のフレームからの漏れを防止することができる。
【００７５】
ガラス板構成体の外周端面の少なくとも一部を、ガラス板構成体の振動を妨げない部材でシールしてもよい（図４）。シール材（符号“３１”）としては、例えば、伸縮性の高いゴム、樹脂及びゲル等が挙げられる。
【００７６】
シール材の厚さｔは、薄すぎると十分な強度が確保されず、厚すぎると振動の支障となる。ゆえにシール材の厚さは１０μｍ以上かつガラス板構成体の合計厚さの５倍以下であることが好ましく、５０μｍ以上かつガラス板構成体の合計厚さより薄いことがより好ましい。
【００７７】
ガラス板構成体のガラス板と液体層との界面における剥離防止等のために、向かい合うガラス板の面の少なくとも一部に本発明の効果を損なわない範囲で上記のシール材３１を塗布することができる。
【００７８】
この場合、シール材塗布部の面積は振動の支障とならないように液体層の面積の２０％以下であることが好ましく、１０％以下であることがより好ましく、５％以下であることが特に好ましい。
【００７９】
（ガラス板構成体の製造方法）
本発明に係るガラス板構成体は第１ガラス板及び第２ガラス板の間に液体層を形成することにより得ることができる。第１ガラス板及び第２ガラス板の間に液体層を形成する方法は特に限定されず、例えば、ガラス板表面に液体層を形成し、その上に別のガラス板を設置する方法、それぞれ液体層を表面に形成したガラス板同士を貼り合わせる方法、二枚のガラス板の隙間から液体層を流し入れる方法等が挙げられる。
【００８０】
液体層の形成についても特に限定されず、例えば、ガラス板表面に液体層を構成する液体を塗布、噴霧する等の方法が挙げられる。
【００８１】
（振動板）
本発明は、上記ガラス板構成体及び振動子を含む振動板にも関する。振動板としては、例えば、ガラス板構成体の片面又は両面に１個以上の振動素子や振動検出素子（振動子）を設置することにより、スピーカー、マイクロフォン、イヤフォン若しくはモバイル機器等の筺体振動体又は筺体スピーカーとして機能させることができる。
【００８２】
出力音圧レベルを向上させるためには２個以上の振動素子をガラス板構成体の両面に設置することが好ましい。一般に振動板に対する振動子の位置は構成体の中央部であることが好ましいが、本材料は高音速かつ高減衰性能を有するため、振動子をガラス板構成体の端部に設置してもよい。
【００８３】
本振動板の用途としては、例えば、車両等の輸送機械の内装用振動部材として、車載・機載スピーカーとして用いることができる。例えば、スピーカーとして機能する窓ガラス、天井及びその他内装パネルとすることが出来る。
【００８４】
（映像投影構造体）
本発明は、上記ガラス板構成体を含む映像投影構造体にも関する。本発明の映像投影構造体は、本発明のガラス板構成体が良好な音響性能を有し、良好な色味再現性、透明性及び光散乱性を有し、スクリーン機能に優れるということから、中でも、投影機から投射された映像光を投影機と同じ側にいる観察者に映像として視認可能に表示する反射型透明スクリーンや、投影機から投射された映像光を投影機と反対側にいる観察者に映像として視認可能に表示する透過型透明スクリーンとして用いることが好ましい。
【００８５】
特に、本発明のガラス板構成体を上記の振動板として用い、反射型又は透過型透明スクリーンを構成した形態では、映像信号と音声信号とが同一の面から生じる、いわゆるサウンドスクリーンとして好適に用いることができる。
【００８６】
透過型透明スクリーンの形態において、該スクリーンのヘーズは、５％以上であることが好ましく、７％以上がより好ましい。また、４５％以下であることが好ましく、３５％以下がより好ましい。該スクリーンのヘーズが５％以上であれば、スクリーンゲイン及び視野角を確保できる。透過型透明スクリーンのヘーズが４５％以下であれば、スクリーン全体が白濁して見える現象が抑えられる。
【００８７】
本明細書において、「ヘーズ」とは、第１ガラス板側（又は第２ガラス板側）から入射し、第２ガラス板側（又は第１ガラス板側）に透過した透過光のうち、前方散乱によって、入射光から０．０４４ｒａｄ（２．５°）以上それた透過光の百分率を意味する。すなわち、ＪＩＳ  Ｋ  ７１３６：２０００（ＩＳＯ  １４７８２：１９９９）に記載された方法によって測定される、通常のヘーズである。ヘーズは前記方法に従い、ＩＳＯ／ＣＩＥ１０５２６に規定するＣＩＥ標準のＤ６５光源を用いて室温で測定したときの値である。
【００８８】
また、透過型透明スクリーンの形態において、該スクリーンの全光線透過率は、４０％以上が好ましく、５０％以上がより好ましく、６０％以上がさらに好ましい。透過型透明スクリーンの全光線透過率が４０％以上であれば、観察者側から見てスクリーンの向こう側に見える光景の透視性に優れるので、ショーウィンドウなどの用途にも好適である。
【００８９】
透過型透明スクリーンの形態において、該スクリーンの全光線透過率は９５％以下が好ましく、９０％がより好ましく、８５％以下がさらに好ましい。透過型透明スクリーンの全光線透過率が８５％以下であれば、スクリーン全体が白濁して見える現象が抑えられる。その結果、観察者側から見てスクリーンの向こう側に見える光景のコントラストが向上し、光景の透視性が向上する。また、スクリーンに表示される映像のコントラストが向上し、映像の視認性が向上する。
【００９０】
本明細書において、「全光線透過率」は、第１ガラス板側（又は第２ガラス板側）から入射角０゜で入射した入射光に対する、第２ガラス板側（又は第１ガラス板側）に透過した全透過光の割合（百分率）を意味する。すなわち、ＪＩＳ  Ｋ  ７３６１：１９９７（ＩＳＯ  １３４６８−１：１９９６）に記載された方法によって測定される、通常の全光線透過率であり、Ｄ６５光源にて測定された値である。
【００９１】
また、透過型透明スクリーンの形態において、該スクリーンの拡散反射率は、０．１％以上であることが好ましく、０．５％以上がより好ましい。また、５％以下であることが好ましく、２．４％以下がより好ましく、１．７％以下がさらに好ましい。
【００９２】
一方、反射型透明スクリーンの形態において、該スクリーンは、全光線透過率が５％以上９０％以下であることが好ましい。スクリーンとしてのゲインを適切に保つために、可視光における全光線透過率は８０％以下がより好ましく、７０％以下がさらに好ましく、６０％以下が特に好ましい。外の景色の視認性を高める観点から、全光線透過率は、１０％以上がより好ましく、３０％以上がさらに好ましい。
【００９３】
反射型透明スクリーン形態において、該スクリーンの拡散反射率は５％以上であることが好ましい。スクリーンとして機能させるためには、スクリーンゲインが高い方が良いため、拡散反射率は９％以上がより好ましく、１５％以上がさらに好ましく、３０％以上が特に好ましい。また、７０％以下であることが好ましく、６０％以下であることがより好ましい。
【００９４】
反射型透明スクリーン形態において、該スクリーンの前方ヘーズは２０％以下であることが好ましく、１５％以下がより好ましく、１０％以下がさらに好ましい。また、前方ヘーズは、スクリーン特性との両立という観点からは、０．２％以上が好ましく、０．５％以上がより好ましく、０．８％以上がさらに好ましい。本明細書において、「前方ヘーズ」とは、透過光のうち、入射光から２．５°以上それた透過光を百分率で表したものである。
【００９５】
反射型透明スクリーン形態において、該スクリーンの後方ヘーズは、５％以上であることが好ましく、７％以上がより好ましく、１０％以上がさらに好ましい。また、後方ヘーズは、透明性という観点からは、９０％以下であることが好ましく、８０％以下がより好ましい。本明細書において、「後方ヘーズ」とは、反射光のうち、正反射光から２．５°以上それた反射光を百分率で表したものである。
【００９６】
投影機から投射され、スクリーンに入射した映像光は、液体層において散乱することによって結像し、反射型透明スクリーンの場合は投影機側にいる観察者に映像として視認可能に表示され、透過型透明スクリーンの場合は投影機とは反対側にいる観察者に映像として視認可能に表示される。
【実施例】
【００９７】
以下に実施例及び比較例を挙げ、本発明を具体的に説明するが、本発明はこれらに限定されない。
【００９８】
＜評価方法＞
（ヤング率、縦波音速値、密度）
ガラス板のヤング率Ｅ及び音速Ｖ、及びガラス板構成体の縦波音速値Ｖは、長さ６０ｍｍ、幅１２ｍｍ、厚さ０．５ｍｍ〜１ｍｍの試験片を用い、日本工業規格（ＪＩＳ−Ｒ１６０２−１９９５）に記載された超音波パルス法により２５℃で測定した（オリンパス株式会社製、ＤＬ３５ＰＬＵＳを使用）。ガラス板構成体の縦波音速値は、板厚方向の音速を測定した。ガラス板の密度ρはアルキメデス法（株式会社島津製作所、ＡＵＸ３２０）により２５℃で測定した。
【００９９】
（共振周波数）
ガラス板及びガラス板構成体の損失係数は、上記測定と同一の試験片を用い、共振法内部摩擦測定装置（日本テクノプラス株式会社、ＪＥ−ＨＴ）により２５℃で計測した。具体的には試験片に６００Ｈｚ〜３０００Ｈｚの帯域で交流電圧を連続的に印加することによりガラス基板を曲げ１次モードで自由振動させ、その振動振幅の変化を計測した。振動振幅ｈが最大となる周波数を共振周波数ｆとした。
【０１００】
（損失係数）
損失係数は、上記測定で求めた材料の共振周波数ｆ、最大振幅より−３ｄＢ下がった点（すなわち、最大振幅−３［ｄＢ］における点）の周波数幅Ｗを用い、Ｗ／ｆで表される値を損失係数とした。ピーク形状が非対象になるなどの理由で上記手法が適用できない試験片については、共振周波数測定において、共振状態から加振を停止した際の振動振幅の減衰時間を計測し、これを用いて損失係数を算出した。
【０１０１】
（粘性係数）
液体層の粘性係数は回転粘度計（ＢＲＯＯＫＦＩＥＬＤ社、ＲＶＤＶ−Ｅ）を用い、２５℃で計測した。
【０１０２】
（表面張力）
液体層の表面張力は、以下の方法により測定した。２５℃の試験液に対して平行に吊り上げた金属リングを液中に沈め、その後リングを鉛直方向に徐々に引き上げた。この時、液体膜により加えられた力のピークを測定することにより、表面張力値を算出した。
【０１０３】
＜実施例１＞ 
第１ガラス板として１２ｍｍ×６０ｍｍ×０．５ｍｍのガラス板１を用意し、そこに液体層としてイオン交換水（屈折率１．３３）に球状の酸化チタン（球状チタニア）（平均粒子径４００ｎｍ、屈折率２．４９、１．０体積％）を分散させた液を塗布し、さらに第２ガラス板として１２ｍｍ×６０ｍｍ×０．５ｍｍのガラス板２を密着させ、１２ｍｍ×６０ｍｍ×１ｍｍのガラス板構成体を得た。ガラス板１及びガラス板２の組成（酸化物基準の質量％表示）及び物性値を以下に示す。
（ガラス板１）ＳｉＯ２：６０％、Ａｌ２Ｏ３：１７％、Ｂ２Ｏ３：８％、ＭｇＯ：３％、ＣａＯ：４％、ＳｒＯ：８％、密度：２．５ｇ／ｃｍ３、ヤング率：７７ＧＰａ、比弾性率：３．１×１０７ｍ２／ｓ２
（ガラス板２）ＳｉＯ２：６１．５％、Ａｌ２Ｏ３：２０％、Ｂ２Ｏ３：１．５％、ＭｇＯ：５．５％、ＣａＯ：４．５％、ＳｒＯ：７％、密度：２．７ｇ／ｃｍ３、ヤング率：８５ＧＰａ、比弾性率：３．２×１０７ｍ２／ｓ２
【０１０４】
得られたガラス板構成体について、下記の評価を行った。
色味再現性：日本工業規格（ＪＩＳＺ８７２０：２０１２）に記載のＤ６５光源を用いて分光光度計で直進光透過色（ＹＩ）を測定することにより以下の評価基準で評価した。
○：    ０≦ＹＩ＜１．０
△：１．０≦ＹＩ＜２．０
×：２．０≦ＹＩ
【０１０５】
光散乱性：日本工業規格（ＪＩＳ  Ｋ７１３６：２０００）に準拠したヘーズメーターを用いてヘーズ値Ｈ（％）を測定することにより以下の評価基準で評価した。
◎：１５≦Ｈ
○：１０≦Ｈ＜１５
△：  ５≦Ｈ＜１０
×：  ０≦Ｈ＜５
【０１０６】
ＯＦＦ時透明性：日本工業規格（ＪＩＳＺ８７２０：２０１２）に記載のＤ６５光源を用いて分光光度計で可視光透過率Ｔ（％）を測定することにより以下の評価基準で評価した。
◎：９０≦Ｔ
○：８５≦Ｔ＜９０
△：８０≦Ｔ＜８５
×：  ０≦Ｔ＜８０
【０１０７】
振動板としての評価：長さ６０ｍｍ、幅１２ｍｍ、厚さ０．５ｍｍ〜１ｍｍの試験片を用い、日本工業規格（ＪＩＳ−Ｒ１６０２−１９９５）に記載された超音波パルス法により２５℃で縦波音速値Ｖ（ｍ／ｓ）を測定（オリンパス株式会社製、ＤＬ３５ＰＬＵＳを使用）することにより以下の評価基準で評価した。
○：５．０×１０３≦Ｖ
△：１．０×１０３≦Ｖ＜５．０×１０３
×：               Ｖ＜１．０×１０３
【０１０８】
＜実施例２〜４及び比較例１〜２＞
液体層に使用した粒子を表１に示すように変更したこと以外は実施例１と同様にしてガラス板構成体を得た。
具体的には、
＜実施例２＞
液体層に使用した粒子を中空粒子（粒子径８００ｎｍ、シェル厚１００ｎｍの中空チタニア）に変更したこと以外は実施例１と同様にしてガラス板構成体を得た。
＜実施例３＞
液体層に使用した粒子を平均粒子径０．３μｍのジルコニア２次粒子（粒子径９０ｎｍの１次粒子が凝集した多孔性の異方性形状粒子）に変更したこと以外は実施例１と同様にしてガラス板構成体を得た。
＜実施例４＞
液体層をプロピレングリコールに変更したこと以外は実施例１と同様にしてガラス板構成体を得た。
＜比較例１〜２＞
液体層に使用した粒子を球状シリカ（平均粒子径５０ｎｍおよび３μｍ、屈折率１．４６）に変更したこと以外は実施例１と同様にしてガラス板構成体を得た。
尚、本実施例において、前記液体層に、前記光吸収性材料を含ませることができる。
また本実施例において、前記第１ガラス板及び前記第２ガラス板の少なくとも一方の表面に凹凸構造を有していることができる。
また本実施例において、第１ガラス板及び／又は第２ガラス板の液体層と接する面が凹凸構造を有していることができる。
【０１０９】
実施例１〜４及び比較例１〜２で得られたガラス板構成体の構成と評価結果を表１に示す。
【０１１０】
【表１】
2018168057.tif 000003
【０１１１】
表１に示すように、実施例のガラス板構成体は、第１ガラス板と、第２ガラス板と、前記第１ガラス板及び前記第２ガラス板の間に挟まれた液体層と、を備え、該ガラス板構成体の損失係数及び縦波音速値並びに液体層の粘性係数及び表面張力を本発明で規定する特定範囲に定め、かつ前記液体層に本発明で規定する特定の平均粒子径を有する粒子を含有させているので、比較例のガラス板構成体に対し、良好な音響性能を有し、良好な色味再現性、透明性及び光散乱性を有し、スクリーン機能に優れていることが分かった。
【産業上の利用可能性】
【０１１２】
本発明に係るガラス板構成体は、縦波音速値が大きく、かつ、損失係数が大きい。そのため、スピーカーやマイクロフォン、イヤフォン、モバイル機器等に用いられる振動板；該振動板を用いた反射型又は透過型透明スクリーン等に好適に用いることができる。 
【符号の説明】
【０１１３】
１０  ガラス板構成体 
１１  第１ガラス板
１２  第２ガラス板 
１３  ガラス板Ｃ 
１６  液体層 
３０  フレーム（枠）
３１  シール材 
【図１】
2018168057.tif 000004
【図２】
2018168057.tif 000005
【図３】
2018168057.tif 000006
【図４】
2018168057.tif 000007